ПРОДУКТ МОДИФИЦИРОВАННОЙ ДРЕВЕСИНЫ И СПОСОБ ЕГО ПРОИЗВОДСТВА

1. Термически модифицированная плотная древесина, которая является подходящей для использования под нагрузкой.
2
2. Термически модифицированная плотная древесина по п. 1, имеющая характеристическую прочность на изгиб по меньшей мере 18 Н/мм.
3. Термически модифицированная плотная древесина по п. 2, в которой прочность на изгиб измеряется в соответствии со стандартом EN408:2010.
4. Термически модифицированная плотная древесина по любому из пп. 1-3, которая является подходящей для использования под нагрузкой выше уровня земли.
5. Термически модифицированная плотная древесина по п. 4, в которой пригодность для использования выше уровня земли определяется в соответствии с Классом использования 3.1, описанным в европейском стандарте EN335:2013.
6. Термически модифицированная древесина по любому из пп. 1-5, которая представляет собой древесину ели или древесину хвойных пород.
7. Способ изготовления термически модифицированной плотной древесины, в котором древесина сушится до среднего влагосодержания меньше чем 5% при средней температуре древесины меньше чем 100°C, с последующим увеличением температуры древесины до уровня выше 140°C.
8. Способ по п. 7, в котором древесина сушится до среднего влагосодержания меньше чем 5% при средней температуре древесины меньше чем 100°C, с последующим увеличением температуры древесины до уровня выше 160°C при атмосферном давлении, причем древесина поддерживается при температуре выше 160°C в течение по меньшей мере одного часа с последующим охлаждением до температуры окружающей среды.
9. Процесс по п. 8, в котором древесина сушится до среднего влагосодержания меньше чем 5% при средней температуре древесины меньше чем 100°C, с последующим увеличением температуры древесины до уровня выше 160°C и ниже 250°C при атмосферном давлении, причем древесина поддерживается при температуре выше 160°C и ниже 250°C в течение по меньшей мере одного часа с последующим охлаждением до температуры окружающей среды.
10. Способ по п. 7, в котором древесина сушится до среднего влагосодержания меньше чем 5% при средней температуре древесины меньше чем 100°C, с последующим увеличением температуры древесины до уровня выше 120°C при давлении выше атмосферного, причем древесина поддерживается при температуре выше 120°C в течение по меньшей мере одного часа с последующим охлаждением до температуры окружающей среды.
11. Способ по любому из пп. 7-10, в котором сушка выполнена при абсолютном давлении ниже 1013 мбар.
12. Способ по любому из пп. 7-10, в котором сушка выполнена при абсолютном давлении выше 1013 мбар.
13. Способ по любому из пп. 7-10, в котором сушка выполнена при абсолютном давлении приблизительно 1013 мбар.
14. Термически модифицированная плотная древесина, получаемая с помощью способа по любому из пп. 1-13.